(57)【特許請求の範囲】
【請求項１】
第１の方向に沿って延在する複数の微細構造を含む構造化主面を有する光配向フィルムであって、各微細構造が、複数の隆起部分と複数の非隆起部分を有し、前記複数の微細構造の前記隆起部分が、平均長を有し、各隆起部分が、前記第１の方向に沿った前縁と後縁とを有し、
前記光配向フィルムを、連続した二次元格子を形成する複数の同じサイズと形状の格子セルに分割することができ、前記格子セルの少なくとも９０％がそれぞれ、隆起部分の単一前縁、又は前記隆起部分の前記平均長より大きい長さを有する隆起部分の一部分、のどちらかを有し、各格子セルが、少なくとも２つの隣接する微細構造のピークを含む、光配向フィルム。
【請求項２】
第１の方向に沿って延在する複数の微細構造を含む構造化主面を有する光配向フィルムであって、各微細構造が、複数の隆起部分と複数の非隆起部分を有し、前記複数の微細構造の前記隆起部分が、平均長を有し、各隆起部分が、前記第１の方向に沿った前縁と後縁とを有し、隆起部分の領域内と非隆起部分の領域内の微細構造の横方向断面が同じ形状を有し、
隆起部分の少なくとも一部分を含むことなく前記光配向フィルムの前記構造化主面に重なることができる最大円の直径が、０．５ｍｍ以下であり、
前記光配向フィルムを、連続した二次元格子を形成する複数の同じサイズと形状の格子セルに分割することができ、前記格子セルの少なくとも９０％がそれぞれ、隆起部分の単一前縁、又は前記隆起部分の前記平均長より大きい長さを有する隆起部分の一部分、のどちらかを有する、
光配向フィルム。
【請求項３】
第１の方向に沿って延在する複数の微細構造を含む構造化主面を有する光配向フィルムであって、各微細構造が、複数の隆起部分と複数の非隆起部分を有し、前記複数の微細構造の前記隆起部分が、平均長を有し、各隆起部分が、前記第１の方向に沿った前縁と後縁とを有し、
前記光配向フィルムを、連続した二次元格子を形成する複数の同じサイズと形状の格子セルに分割することができ、各格子セルが、少なくとも２つの近接した微細構造のピークを有し、前記格子セルの少なくとも７０％がそれぞれ、隆起部分の単一前縁、又は前記隆起部分の前記平均長より大きい長さを有する隆起部分の一部分、のどちらかを有する、光配向フィルム。
【発明の詳細な説明】
【技術分野】
【０００１】
本発明は、概して、実質的に均一な外観を有する光配向フィルム、そのような光配向フィルムの作製方法、及びそのようなフィルムを実装した表示装置に関する。
【背景技術】
【０００２】
液晶パネルを実装した表示装置などのフラットパネルディスプレイは、所定の目視方向の表示輝度を高めるために１つ又は複数の光配向フィルムを実装することが多い。そのような光配向フィルムは、典型的には、プリズム状断面形状を有する複数の線形微細構造を有する。
【０００３】
幾つかの用途では、単一プリズムフィルムが使用されるが、他の用途では、２枚の交差プリズムフィルムが利用され、その場合、２枚の交差プリズムフィルムは互いに垂直に向けられることが多い。
【発明の概要】
【課題を解決するための手段】
【０００４】
概して、本発明は、光配向フィルムに関する。一実施形態では、光配向フィルムは、第１の方向に沿って延在する複数の微細構造を含む構造化主面を有する。各微細構造は、複数の隆起部分と複数の非隆起部分とを有する。複数の微細構造の隆起部分は、平均長を有する。各隆起部分は、第１の方向に沿った前縁と後縁とを有する。光配向フィルムは、連続した二次元格子を形成する複数の同じサイズと形状の格子セルに分割することができる。格子セルの少なくとも７０％、又は少なくとも８０％、又は少なくとも９０％、又は少なくとも９５％、又は少なくとも９８％がそれぞれ、隆起部分の単一前縁又は隆起部分の一部分のどちらかを有し、その場合、隆起部分が隆起部分の平均長より大きい長さを有する。一部の例では、各格子セルが、隆起部分の単一前縁又は隆起部分の一部分のどちらかを有し、その場合、隆起部分が隆起部分の平均長より大きい長さを有する。一部の例では、微細構造のうちの少なくとも幾つかが、プリズム状断面形状、又は曲線断面形状、又は直線断面形状を有する。一部の例では、各微細構造の非隆起部分が、第１の方向に沿って同じ一定のピーク高さを有する。一部の例では、複数の微細構造内の微細構造の非隆起部分が、第１の方向に沿って同じ一定のピーク高さを有する。一部の例では、複数の微細構造内の微細構造の隆起部分が、同じ最大ピーク高さを有する。一部の例では、第１の隆起部分が、第１の最大ピーク高さを有し、第２の隆起部分が、第１の最大ピーク高さとは異なる第２の最大ピーク高さを有する。一部の例では、格子セルが、長方形又は正方形である。一部の例では、各格子セルが、微細構造ピークを１つだけ有する。一部の例では、各格子セルが、少なくとも２つの隣接した微細構造のピーク、又は少なくとも３つの隣接した微細構造のピークを有する。一部の例では、隆起部分の領域内と非隆起部分の領域内の微細構造の横方向断面が、同じ形状を有する。一部の例では、格子セルの少なくとも５０％、又は少なくとも７０％、又は少なくとも９０％がそれぞれ、隆起部分の単一前縁を有する。一部の例では、格子セルの約２０％未満、又は約１０％未満、又は約５％未満がそれぞれ、隆起部分の前縁を有さず、隆起部分の一部分を有し、隆起部分が隆起部分の平均長より大きい長さを有する。一部の例では、隆起部分の少なくとも５０％、又は少なくとも７０％、又は少なくとも９０％が、実質的に同じ長さを有し、一部の例では、残りの隆起部分が、これより長い長さを有する。一部の例では、各微細構造の隆起部分が、第１の方向に沿った微細構造の少なくとも約１．５％、又は約３％、又は約５％、又は約１０％に及ぶ。
【０００５】
別の実施形態では、光配向フィルムが、第１の方向に沿って延在する複数の微細構造と、複数の微細構造上に配置された複数の隆起部分とを含む構造化主面を有する。光配向フィルム全体にわたる隆起部分の数密度は、Ｄである。各隆起部分は、第１の方向に沿った前縁と後縁とを有する。光配向フィルムは、連続した二次元格子を形成する複数の同じサイズと形状の格子セルに分割することができる。各格子セルの面積は、約１／Ｄである。格子セルの少なくとも７０％、又は少なくとも８０％、又は少なくとも９０％、又は少なくとも９５％がそれぞれ、隆起部分の単一前縁を有する。
【０００６】
別の実施形態では、光配向フィルムは、第１の方向に沿って延在する複数の微細構造を含む構造化主面を有する。各微細構造は、複数の隆起部分と複数の非隆起部分を有する。隆起部分の領域内と非隆起部分の領域内の微細構造の横方向断面が、同じ形状を有する。隆起部分の少なくとも一部分を含むことなく光配向フィルムの構造化主面に重なることができる最大円の直径が、約０．５ｍｍ以下、又は約４５ｍｍ以下、又は約４ｍｍ以下、又は約０．３５ｍｍ以下である。一部の例では、非隆起部分のうちの少なくとも幾つかが、一定の高さを有する。
【０００７】
別の実施形態では、光配向フィルムは、第１の方向に沿って延在する複数の微細構造を含む構造化主面を有する。各微細構造は、複数の隆起部分と複数の非隆起部分を有する。複数の微細構造の隆起部分は、平均長を有する。各隆起部分は、第１の方向に沿った前縁と後縁とを有する。光配向フィルムは、連続した二次元格子を形成する複数の同じサイズと形状の格子セルに分割することができる。各格子セルは、少なくとも２つの近接した微細構造ピークを有する。格子セルの少なくとも７０％がそれぞれ、隆起部分の単一前縁又は隆起部分の一部分のどちらかを有し、その場合、隆起部分が隆起部分の平均長より大きい長さを有する。
【０００８】
一実施形態では、光配向フィルム上に複数の突出部を分散させる方法が、（ａ）第１の方向に沿って延在する複数の微細構造を有する光配向フィルムを提供する工程であって、各微細構造が、第１の方向に沿って延在するピークを有する、工程と、（ｂ）光配向フィルム上に、複数の同じサイズと形状の格子セルを含む連続的な格子を、各格子セルが同数の微細構造ピークを有するように重ねる工程と、（ｃ）各格子セルを同数のサブセルに分割して、各サブセルが単一の微細構造ピークを有するようにする工程と、（ｄ）各格子セル内の単一のサブセルを選択する工程と、（ｅ）無作為に選択された各サブセル内に突出部の前縁を配置する工程と、を含む。一部の例では、各突出部は、突出部の前縁の反対側に後縁を有し、工程（ｅ）を実行した結果、突出部の前縁が突出部の同じ側にあり、突出部の後縁が突出部の反対側になる。一部の例では、工程（ｄ）は、各格子セル内の単一のサブセルを無作為に選択する工程を含む。一部の例では、工程（ａ）〜（ｅ）は逐次的に実施される。
【図面の簡単な説明】
【０００９】
本発明は、添付の図面と併せて以下の本発明の種々の実施形態の「発明を実施するための形態」を考慮したとき、より完全に理解され正しく認識され得る。
【図１】光配向フィルムの概略的立体図。
【図２】光配向フィルムの平面図。
【図３】光配向フィルムに重ねられた格子の平面図。
【図４】正方形格子セルの概略図。
【図５】六角形の格子の概略図。
【図６】微細構造の概略的立体図。
【図７】微細構造の概略的側面図。
【図８】別の微細構造の概略的側面図。
【図９】２つの微細構造の概略立体図。
【図１０】微細構造の横断面図。
【図１１】格子セルの概略図。
【図１２】４個の近接した格子セルの概略図。
【図１３】複数の隆起部分の平面図。
【図１４】別の複数の隆起部分の平面図。
【図１５】光配向フィルムの平面光学顕微鏡写真。
【図１６Ａ】光配向フィルム上に複数の突出部を分散させる方法の様々な段階又は工程の概略図。
【図１６Ｂ】光配向フィルム上に複数の突出部を分散させる方法の様々な段階又は工程の概略図。
【図１６Ｃ】光配向フィルム上に複数の突出部を分散させる方法の様々な段階又は工程の概略図。
【図１６Ｄ】光配向フィルム上に複数の突出部を分散させる方法の様々な段階又は工程の概略図。
【００１０】
本明細書においては、複数の図面で用いられる同じ参照符号は、同じ又は同様の性質及び機能を有する同じ又は同様の要素を示す。
【発明を実施するための形態】
【００１１】
本発明は、概して、均一の外観を有しかつ液晶ディスプレイなどの表示装置に実装されたときに表示画像が明るくかつ均一になる光配向フィルムに関する。開示される光配向フィルムは、複数の線形微細構造のピーク上に配置された複数の隆起部分を有し、隆起部分は、光配向フィルムと近接フィルム又は層との間の光結合を主に隆起部分に制限する。隆起部分は光配向フィルム全体にわたって分散され、均一な外観を有する光配向フィルムと、その光配向フィルムが実装される表示装置とが得られる。
【００１２】
図１と図２はそれぞれ、光配向フィルム１００の概略的な立体図と平面図である。光配向フィルムは、一般に、ｘｙ平面内にあり、第１の構造化主面１１０とその反対側の第２の主面１２０とを有する。第１の構造化主面１１０は、例示的な光配向フィルム１００では、ｘ軸と平行な第１の方向１４２に沿って延在する複数の微細構造１５０を有する。光配向フィルム１００は、基板１３０上に配置された構造化層１４０を有し、構造化層１４０は、第１の構造化主面１１０を有し、基板１３０は、第２の主面１２０を有する。例示的な光配向フィルム１００は、２つの層を有する。一般に、開示される光配向フィルムは、１つ又は複数の層を有することができる。
【００１３】
各微細構造１５０は、複数の隆起部分１６０と複数の非隆起部分１７０を有する。一般に、各微細構造１５０は、交互になった隆起部分と非隆起部分とを有する。隆起部分１６０は、非隆起部分１７０と、上に配置されかつ光配向フィルム１００と光学的又は物理的に接触する隣接層との間の光結合を実質的に防ぐ。隆起部分１６０は、光結合を主に隆起部分に限定する。
【００１４】
隆起部分１６０は、微細構造１５０のピーク１５６上に配置された部分と考えることができる。一般に、隆起部分１６０の数、列、面密度などの密度は、隆起部分での光結合が光配向フィルムの光学利得をあまり低下させないほど十分に低く、また光結合を光配向フィルムの隆起部分又は領域に限定するほど十分に高い。一部の例では、微細構造のピーク１５６に沿った隆起部分１６０の密度は、約３０％以下、又は約２５％以下、又は約２０％以下である。一部の例では、微細構造のピーク１５６に沿った隆起部分１６０の密度は、約５％以上、又は約１０％以上、又は約１５％以上である。一部の例では、隆起部分１６０の単位面積当たりの数密度は、約１０，０００個／ｃｍ２以下、又は約９，０００個／ｃｍ２以下、又は約８，０００個／ｃｍ２以下、又は約７，０００個／ｃｍ２以下、又は約６，０００個／ｃｍ２以下、又は約５，０００個／ｃｍ２以下、又は約４，５００個／ｃｍ２以下、又は約４，０００個／ｃｍ２以下、又は約３，５００個／ｃｍ２以下、又は約３，０００個／ｃｍ２以下、又は約２，５００個／ｃｍ２以下である。一部の例では、隆起部分１６０の単位面積当たりの数密度は、約５００個／ｃｍ２以上、又は約７５０個／ｃｍ２以上、又は約１，０００個／ｃｍ２以上、又は約１，２５０個／ｃｍ２以上、又は約１，５００個／ｃｍ２以上、又は約１，７５０個／ｃｍ２以上、又は約２，０００個／ｃｍ２以上である。一部の例では、各微細構造の隆起部分は、第１の方向に沿った微細構造の少なくとも約１％、又は少なくとも１．５％、又は少なくとも３％、又は少なくとも５％、又は少なくとも７％、又は少なくとも１０％、又は少なくとも１３％、又は少なくとも１５％に及ぶ。
【００１５】
各隆起部分１６０は、第１の方向１４２に沿った長さＬを有し、一般に、様々な隆起部分が異なる長さを有することができる。一般に、隆起部分１６０は、約１０マイクロメートル〜約５００マイクロメートル、又は約２５マイクロメートル〜約４５０マイクロメートル、又は約５０マイクロメートル〜約４５０マイクロメートル、又は約５０マイクロメートル〜約４００マイクロメートル、又は約７５マイクロメートル〜約４００マイクロメートル、又は約７５マイクロメートル〜約３５０マイクロメートル、又は約１００マイクロメートル〜約３００マイクロメートルの範囲となり得る平均長を有する。
【００１６】
各隆起部分１６０は、第１の方向１４２に沿った前縁１６２、第１の方向に沿った後縁１６４、及び前縁と後縁との間でそれらを接続する主部分１６６を有する。前縁１６２は、隆起部分の同じ側又は同じ端にあり、後縁１６４は、隆起部分の反対側又は反対端にある。言い換えると、微細構造のピークに沿って移動するとき、最初に隆起部分の前縁に遭遇し、次に隆起部分の主部分に遭遇し、その後で隆起部分の後縁に遭遇する。
【００１７】
開示される光配向フィルムは、連続的で均一な二次元格子を形成する複数の同じサイズと形状の格子セルに分割することができ、格子セルの少なくとも７０％、又は少なくとも７５％、又は少なくとも８０％、又は少なくとも８５％、又は少なくとも９０％、又は少なくとも９５％、又は少なくとも９８％、又は少なくとも９９％がそれぞれ、（ａ）隆起部分の単一前縁、又は（ｂ）隆起部分の一部分のどちらかを有し、その場合、隆起部分は、隆起部分の平均長より大きい長さを有する。一部の例では、各格子セルは、（ａ）隆起部分の単一前縁、又は（ｂ）隆起部分の一部分のどちらかを有し、その場合、隆起部分は、隆起部分の平均長より大きい長さを有する。例えば、図３は、光配向フィルム１００と類似した、ｘ方向に沿った第１の方向３４２に沿って延在する複数の微細構造３５０を有する光配向フィルム３００の平面図である。各微細構造３５０は、第１の方向に沿ったピーク３５６と、複数の隆起部分３６０とを有する。光配向フィルム３００は、連続的で均一な二次元格子３２０を構成する複数の同じサイズと形状の格子セル３１０に分割することができる。格子セル３１０の少なくとも７０％、又は少なくとも７５％、又は少なくとも８０％、又は少なくとも８５％、又は少なくとも９０％、又は少なくとも９５％、又は少なくとも９８％、又は少なくとも９９％がそれぞれ、（ａ）隆起部分の単一前縁、又は（ｂ）隆起部分の一部分のどちらかを有し、その場合、隆起部分は、隆起部分の平均長より大きい長さを有する。一部の例では、各格子セル３１０は、（ａ）隆起部分の単一前縁、又は（ｂ）隆起部分の一部分のどちらかを有し、その場合、隆起部分は、隆起部分の平均長より大きい長さを有する。例えば、格子セル３１０Ａは、隆起部分３６０Ａの前縁３６２Ａである単一前縁を有し、格子セル３１０Ｂは、隆起部分３６０Ｂの前縁３６２Ｂである単一前縁を有し、格子セル３１０Ｃは、隆起部分３６０Ｃの前縁３６２Ｃである単一前縁を有する。別の例として、格子セル３１０Ｅは、隆起部分の目に見えるか又は容易に識別可能な前縁を有していないが、例示的な光配向フィルム３００では、隆起部分３６０Ｅ１と隆起部分３６０Ｅ２との間の重なり部分である隆起部分３６０Ｅの一部分を有し、隆起部分３６０Ｅの長さは、隆起部分の平均長より大きい。別の例として、格子セル３１０Ｆは、隆起部分の目に見えるか又は容易に識別可能な前縁を有していないが、例示的な光配向フィルム３００では、隆起部分３６０Ｆ１と隆起部分３６０Ｆ２との間の重なり部分である隆起部分３６０Ｆの一部分を有し、隆起部分３６０Ｆの長さは、隆起部分の平均長より大きい。
【００１８】
本明細書に開示される光配向フィルム内の隆起部分の少なくとも大部分は、実質的に同じ長さを有する。例えば、そのような場合、隆起部分の少なくとも５０％、又は少なくとも６０％、又は少なくとも７０％、又は少なくとも８０％、又は少なくとも８５％、又は少なくとも９０％、又は少なくとも９５％は、実質的に同じ長さを有し、即ち、実質的に同じ長さを有する隆起部分の長さの差は、約３０％未満、又は約２５％未満、又は約２０％未満、又は約１５％未満、又は約１０％未満である。一部の例では、ごく一部の隆起部分が、隆起部分の平均長より長い。例えば、隆起部分の約４０％未満、又は約３０％未満、又は約２５％未満、又は約２０％未満、又は約１５％未満、又は約１０％未満、又は約５％未満が、隆起部分の平均長より長い。一部の例では、長い方の隆起部分が、２つ以上、又は３つ以上、又は４つ以上などの複数の隆起部分の重なりから得られる。一部の例では、長い方の隆起部分は、２つ、３つの又は４つの隆起部分の重なりから得られる。
【００１９】
一部の例では、隆起部分の少なくとも５０％、又は少なくとも６０％、又は少なくとも７０％、又は少なくとも８０％、又は少なくとも８５％、又は少なくとも９０％、又は少なくとも９５％は、実質的に同じ長さを有し、残りの隆起部分はこれより長い。
【００２０】
一部の例では、相当な数の格子セル３１０が、隆起部分の単一前縁を有する。例えば、そのような場合、格子セルの少なくとも５０％、又は少なくとも６０％、又は少なくとも７０％、又は少なくとも８０％、又は少なくとも９０％、又は少なくとも９５％がそれぞれ、隆起部分の単一前縁を有する。
【００２１】
一部の例では、ごく一部の格子セル３１０がそれぞれ、隆起部分の前縁を含まず、代わりに隆起部分の一部分を有し、その場合、隆起部分は、隆起部分の平均長より大きい長さを有する。そのような場合、例えば、格子セル３１０の約４０％未満、又は約３０％未満、又は約２５％未満、又は約２０％未満、又は約１５％未満、又は約１０％未満、又は約５％未満、又は約４％未満、又は約３％未満、又は約２％未満、又は約１％未満がそれぞれ、隆起部分の一部分を有し、その場合、隆起部分は、隆起部分の平均長より大きい長さを有する。
【００２２】
見やすくするために、図３の格子セルの幾つかは、隆起部分の一部分を有していないが、格子３２０内の格子セル３１０の少なくとも７０％、又は少なくとも７５％、又は少なくとも８０％、又は少なくとも８５％、又は少なくとも９０％、又は少なくとも９５％、又は少なくとも９８％、又は少なくとも９９％がそれぞれ、（ａ）隆起部分の単一前縁、又は（ｂ）隆起部分の一部分のどちらかを有し、その場合、隆起部分が、隆起部分の平均長より大きい長さを有することを理解されたい。一部の例では、格子３２０内の各格子セル３１０は、少なくとも１つの隆起部分の少なくとも一部分を有し、各格子セル３１０は、隆起部分の単一前縁又は隆起部分の一部分のどちらかを有し、その場合、隆起部分は、隆起部分の平均長より大きい長さを有する。
【００２３】
格子セル３１０は、同じサイズと形状を有する。例示的な格子セル３１０は、長方形であり、第１の方向３４２に沿った垂直格子線３２５と、第１の方向に垂直な第２の方向３４３に沿った水平格子線３３０とを有する連続的で均一な二次元格子３２０を形成する。一般に、格子セル３１０は、五角形や四角形などの多角形、不等辺四辺形、台形、平行四辺形、菱形、長方形、三角形、又は正方形などの任意の二次元直線図形の形状であってよい。例えば、図４は、ｘ軸に沿った第１の方向４９０に沿って延在する４つの微細構造の４つのピーク４２０を有する正方形の格子セル４１０の概略平面図である。格子セル４１０は、隆起部分４３０の単一前縁４２０を有する。別の例として、図５は、ｘ軸に沿った第１の方向５９０に沿って延在する３つの微細構造の３つのピーク５２０を有する六角形格子セル５１０の概略平面図である。格子セル５１０は、隆起部分５３０の単一前縁５２０を有する。
【００２４】
図１を再び参照すると、例示的な微細構造１５０は、プリズム状断面形状を有する。各微細構造１５０は、ピーク１５６で出会う第１の側面１５２と第２の側面１５４、ピーク角又は頂角１５７、及び、ピークから第１の構造化主面１１０と第２の主面１２０との間に配置された共通基準平面１０５までが測定されるピーク高さ１５８を有する。一般に、微細構造１５０は、光を導き、一部の例では、光学利得を提供することができる任意の形状を有することができる。例えば、一部の例では、微細構造１５０は、曲線断面形状又は直線断面形状を有することができる。例えば、図６は、曲線断面形状を有しかつ第１の方向６４２に沿って延在する線形微細構造６５０の概略立体図である。微細構造６５０は、ピーク６５６、ピーク６５６上に配置された隆起部分６６０、及び非隆起部分６７０を有する。
【００２５】
図１を参照すると、微細構造１５０の隆起部分１６０は、ピーク１６８とピーク高さ１６９とを有し、微細構造１５０の非隆起部分１７０は、ピーク１５６とピーク高さ１５８とを有し、この場合、ピーク高さは、ピークから、第１の構造化主面１１０と第２の主面１２０との間に配置された共通基準平面１０５までを測定される。例えば、共通基準平面は、第２の主面１２０でも、構造化層１４０の下主面１４４でもよい。一般に、非隆起部分１７０は、第１の方向１４２に沿って一定又は変化するピーク高さ１５８を有することができる。例えば、一部の例では、各非隆起部分１７０は、第１の方向に沿って一定のピーク高さを有する。別の例として、一部の例では、各微細構造１５０の非隆起部分１７０は、第１の方向に沿って同じ一定のピーク高さを有する。例えば、図７は、光配向フィルム１００の微細構造１５０の概略側面図であり、微細構造の非隆起部分１７０は、第１の方向１４２に沿って同じピーク高さ１５８を有する。更に別の例として、一部の例では、複数の微細構造１５０における微細構造の非隆起部分１７０は、第１の方向に沿って同じ一定のピーク高さを有する。
【００２６】
一般に、隆起部分１６０は、ピーク１６８、ピーク高さ１６９、最大ピーク、及び最大ピーク高さを有する。例えば、図８は、微細構造１５０と類似して、第１の方向８４２に沿って延在し、隆起部分８６０と非隆起部分８７０を含む微細構造８５０の概略側面図である。隆起部分８６０は、ピーク８６８と、第１の方向に沿って変化するピーク高さ８６９とを有し、最大ピーク８７５で最大ピーク高さ８８０を呈する。一般に、図１を再び参照すると、微細構造１５０の隆起部分１６０の最大ピーク高さは同じでも同じでなくてもよい。一部の例では、複数の微細構造１５０における微細構造の隆起部分１６０は、同じ最大ピーク高さを有する。一部の例では、第１の隆起部分は、第１の最大ピーク高さを有し、第２の隆起部分は、第１の最大ピーク高さとは異なる第２の最大ピーク高さを有する。例えば、図９は、第１の方向９４２に沿って延在する線形微細構造９５０Ａ及び９５０Ｂの概略立体図である。微細構造９５０Ａは、最大ピーク高さ９８０Ａを有する隆起部分９６０Ａと、最大ピーク高さ９８０Ｂを有する隆起部分９６０Ｂとを有し、最大ピーク高さ９８０Ｂは、最大ピーク高さ９８０Ａより大きい。
【００２７】
図３の格子セル３１０は、同じサイズと形状を有し、また同数の微細構造ピーク３５６を有する。一般に、格子セルは、１つ又は複数の微細構造ピークを有することができ、一部の例では、含まれるピークは、格子セル内の中央にある。例えば、図３の各格子セル３１０は、２つの微細構造ピーク３５６を有する。別の例として、図４の格子セル４１０は、４つの微細構造が４２０を有する。更に別の例として、図５の格子セル５１０は、５つの微細構造ピーク５２０を有する。一部の例では、各格子セルが、微細構造ピークを１つだけ有する。一部の例では、各格子セルは、少なくとも２つの隣接又は近接した微細構造、又は少なくとも３つの隣接した微細構造、又は少なくとも４つの隣接した微細構造、又は少なくとも５つの隣接した微細構造、又は少なくとも６つの隣接した微細構造、又は少なくとも７つの隣接した微細構造、又は少なくとも８つの隣接した微細構造、又は少なくとも９つの隣接した微細構造、又は少なくとも１０個の隣接した微細構造のピークを有する。
【００２８】
図１を再び参照すると、構造化層１４０は、谷１５９と構造化層１４０の下主面１４４との間の領域として画定されたランド領域１８０を有する。一部の例では、ランド領域の主な機能には、光を高効率で伝えること、微細構造の支持を提供すること、及び微細構造と基板との間の十分な接着を提供することが挙げられる。一般に、ランド領域１８０は、用途に適した任意の厚さを有することができる。一部の例では、ランド領域１８０の厚さは、約２０マイクロメートル未満、又は約１５マイクロメートル未満、又は約１０マイクロメートル未満、又は約８マイクロメートル未満、又は約６マイクロメートル未満、又は約５マイクロメートル未満である。一般に、構造化層１４０には、ランド領域があってもなくてもよい。一部の例では、例示的な光配向フィルム１００のように、構造化層１４０が、ランド領域を含む。一部の例では、構造化層１４０は、ランド領域を含まない。
【００２９】
例示的な光配向フィルム１００は、２つの層、即ち、基板１３０上に配置された構造化層１４０を有する。一般に、開示される光配向フィルムは、１つ又は複数の層を有することができる。例えば、一部の例では、光配向フィルム１００は、単一構造でよく、単一層を含むことができる。
【００３０】
一般に、基板１３０は、用途に望ましい任意の材料であってもよく、又はその任意の材料を含んでもよい。例えば、基材１３０は、ガラス及び／又はポリエチレンテレフタレート（ＰＥＴ）、ポリカーボネート、及びアクリルなどのポリマーを含むことができるか、又はこれらから作製することができる。幾つかの場合において、基材は複数の層を有し得る。一般に、基板１３０は、ある用途で望ましいことがある任意の機能を有してよい。例えば、一部の例では、基板１３０は、主に、他の層の支持を提供する。別の例として、場合によって、基板１３０は、例えば反射偏光子や吸収偏光子を含むことによって光を偏向させてもよく、光学ディフューザを含めることによって光を拡散させてもよい。
【００３１】
一部の例では、隆起部分の領域内と非隆起部分の領域内の、開示される微細構造の横方向断面は、参照により全体が本明細書に組み込まれたＰＣＴ公開ＷＯ２００９／１２４１０７（Ｃａｍｐｂｅｌｌら）に記載されたものと同じ形状を有する。例えば、図１０は、微細構造１５０と類似の微細構造の断面図であり、その場合、非隆起領域１７０の横方向断面１０１０（ｙｚ平面又は第１の方向１４２に垂直な平面の断面）が、隆起領域１６０内の横方向断面１０２０と同じ形状を有する。断面１０１０は、ピーク１０１６で出会ってピーク角度β１をなす第１の側面１０１２と第２の側面１０１４とを有する。断面１０２０は、ピーク１０２６で出会ってピーク角度β２をなす第１の側面１０２２と第２の側面１０２４とを有し、β２は、β１と実質的に等しく、第１の側面１０２２は、第１の側面１０１２と実質的に平行であり、第２の側面１０２４は、第２の側面１０１４と実質的に平行である。
【００３２】
図１に戻って参照すると、頂点、ピーク又は二面角１５７は、用途に望ましいことがある任意の値を有することができる。例えば、幾つかの場合において、頂角１５７は、約７０度〜約１１０度、又は約８０度〜約１００度、又は約８５度〜約９５度の範囲であってよい。幾つかの場合において、微細構造１５０は等しい頂角を有してよく、これは、例えば、約８８度又は８９度〜約９２度又は９１度の範囲（９０度など）であってよい。一般に、頂点又はピーク１５６は、鋭角でもよく、丸められてもよく、平らにされてもよく、切り詰められてもよい。例えば、微細構造１５０は、約４〜７〜１５マイクロメートルの範囲の半径で丸みをおびていることができる。
【００３３】
構造化層１４０は、ある用途で望ましいことがある任意の屈折率を有し得る。例えば、場合によっては、構造化層の屈折率は、約１．４〜約１．８、又は約１．５〜約１．８、又は約１．５〜約１．７の範囲である。一部の例では、構造化層の屈折率は、約１．５以上、又は約１．５４以上、又は約１．５５以上、又は約１．５６以上、又は約１．５７以上、又は約１．５８以上、又は約１．５９以上、又は約１．６以上、又は約１．６１以上、又は約１．６２以上、又は約１．６３以上、又は約１．６４以上、又は約１．６５以上、又は約１．６６以上、又は約１．６７以上、又は約１．６８以上、又は約１．６９以上、又は約１．７以上である。一部の例では、構造化層１４０の屈折率は、当該技術分野で述べられるような様々な臭素化（メタ）アクリレートモノマーを含むことにより高められる。一部の例では、構造化層１４０は、臭素化されておらず、即ち、構造化層は、臭素置換基を含まない。しかしながら、そのような場合には、検出可能量、即ち１重量％未満（イオンクロマトグラフィーで測定したとき）の臭素が、夾雑物として存在してもよい。一部の例では、構造化層は、ハロゲン化されていない。しかしながら、そのような場合には、検出可能量、即ち１重量％未満（イオンクロマトグラフィーで測定したとき）のハロゲンが、夾雑物として存在してもよい。
【００３４】
一部の例では、構造化層１４０の屈折率は、表面改質（例えば、コロイド状）無機ナノ粒子を含むことにより高められる。一部の例では、構造化層１４０内にある表面改質無機ナノ粒子の総量は、少なくとも１０重量％、又は少なくとも２０重量％、又は少なくとも３０重量％、又は少なくとも４０重量％であってよい。ナノ粒子としては、例えば、アルミナ、ジルコニア、チタニア、これらの混合物、又はこれらの混合酸化物のような金属酸化物が挙げられる。
【００３５】
微細構造１５０は、第１の方向１４２に垂直な第２の方向１４３に沿った周期パターンを形成する。周期パターンは、隣接又は近接した微細構造ピーク１５６の間の距離として定義されたピッチ又は周期Ｐを有する。一般的に微細構造１５０は、ある用途で望ましいことがある任意の周期を有しうる。一部の例では、周期Ｐは、約５００マイクロメートル未満、又は約４００マイクロメートル未満、又は約３００マイクロメートル未満、又は約２００マイクロメートル未満、又は約１００マイクロメートル未満である。一部の例では、ピッチは、約１５０マイクロメートル、又は約１００マイクロメートル、又は約５０マイクロメートル、又は約２４マイクロメートル、又は約２３マイクロメートル、又は約２２マイクロメートル、又は約２１マイクロメートル、又は約２０マイクロメートル、又は約１９マイクロメートル、又は約１８マイクロメートル、又は約１７マイクロメートル、又は約１６マイクロメートル、又は約１５マイクロメートル、又は約１４マイクロメートル、又は約１３マイクロメートル、又は約１２マイクロメートル、又は約１１マイクロメートル、又は約１０マイクロメートルであってよい。
【００３６】
本明細書に開示される光配向フィルムは、均一な外観を有し、液晶ディスプレイなどの表示装置に使用されたときに、表示画像が明るく均一になる。光配向フィルム１００などの本明細書に開示される光配向フィルムは、最初にダイヤモンド切削工具などの切断ツールを製造することにより、製造されてもよい。次に、その切削工具を使用して微小複製工具内に所望の微細構造を作製することができる。次に、その微小複製工具を使用して、構造を紫外線（ＵＶ）硬化性樹脂や熱硬化性樹脂などの材料又は樹脂に微小複製することができ、それにより、光配向フィルムが得られる。微小複製は、ＵＶキャスト及び硬化、押出成形、射出成形、エンボス加工、又は他の既知の方法などの任意の適切な生産方法によって達成することができる。
【００３７】
開示される光配向フィルムの利点の幾つかは、以下の実施例によって更に説明される。この実施例で列挙される特定の材料、量及び寸法、並びに他の条件及び詳細は、本発明を不当に制限するものと解釈されるべきではない。
【実施例】
【００３８】
（実施例１）：
図３の格子３２０と類似の連続した二次元格子を設計した。格子セルは、長方形で同じ大きさであった。図１１は、ｘ軸に沿った第１の方向１１９２に沿った側面１１２０と、第１の方向に垂直でｙ軸に沿った第２の方向１１９３に沿った側面１１２５とを有する、１つのそのような格子セル１１００の概略図である。線形微細構造は、第１の方向１１９２に沿って延在し、第２の方向１１９３に沿った周期Ｐを有していた。各格子セル１１００は、少なくとも１つの微細構造ピークと、隆起部分の少なくとも一部分とを有していた。各隆起部分は、所定長Ｌを有するが、一部の例では、隆起部分は、隆起部分が所定長Ｌより大きい長さを有するように重ねられてもよい。その結果得られた隆起部分のパターンは、各格子セルが、好ましくは隆起部分の単一前縁を有するようにすることによって均一に作製され、何回かの繰返し又は試行後にそのような配列が得られなかったときは、その代わりに、格子セルが、隆起部分の一部分を有するようにされ、その場合、隆起部分は、隆起部分の平均長、即ち所定長Ｌより大きい長さを有していた。
【００３９】
一般に、その結果得られた隆起部分のパターンは、格子セルの少なくとも７０％、又は少なくとも７５％、又は少なくとも８０％、又は少なくとも８５％、又は少なくとも９０％、又は少なくとも９２％、又は少なくとも９４％、又は少なくとも９５％、又は少なくとも９６％、又は少なくとも９８％、又は少なくとも９９％がそれぞれ、（ａ）隆起部分の単一前縁、又は（ｂ）隆起部分の一部分のどちらかを有するようにすることによって実質的に均一に作製することができ、その場合、隆起部分は、隆起部分の平均長より大きい長さを有する。
【００４０】
隆起部分の密度はＤであり、その結果、隆起部分１つ当たりの面積Ａは１／Ｄになる。格子セル１１００の側面１１２０は寸法ｓを有し、格子セルの側面１１２５は寸法ｒを有していた。面積Ａは、格子セル１つ当たりに隆起部分の単一前縁を有するという目的を達成するかその目的に近づくように、ｒ・ｓに設定された。モアレ効果を低減するために、ｒは、以下の関係により周期Ｐの整数倍でなければならなかった。
【００４１】
ｒ＝ｎ・Ｐ                                                （１）
ここで、ｎは整数であった。各格子セル１１００は、少なくとも１つの微細構造ピークを有し、全ての格子セルは同数の微細構造ピークを有していた。ｒの最小値ｒｍｉｎは、式（１）にｎ＝１を代入することによって得られ、以下の式となる。
【００４２】
ｒｍｉｎ＝Ｐ                                                （２）
したがって、式（２）を次のように書き直すことができる。
【００４３】
ｒ＝ｎ・ｒｍｉｎ                                            （３）
設計パターンは、ねじ切り旋盤回転工程を使用することにより、円筒形工具に切削された。円筒形工具は、円周Ｃを有していた。継ぎ目のないパターン形成工具を得るために、寸法ｓは、次の式によりＣと関連付けられた。
【００４４】
ｓ＝Ｃ／ｋ                                                （４）
ここで、ｋは整数であった。符号化切削工程により、有限数のエンコーダステップＭが可能であった。ｓの最小値ｓｍｉｎは、ｋがＭのときに達成され、以下の式が得られた。
【００４５】
ｓｍｉｎ＝Ｃ／Ｍ                                            （５）
したがって、第１の方向に沿った格子セル長さｓは、次の式によって示される。
【００４６】
ｓ＝ｍ・ｓｍｉｎ                                            （６）
ここで、ｍは整数であった。
【００４７】
最小寸法ｒｍｉｎとｓｍｉｎは、サブセル１１３０を定義し、その結果、格子セル１１００は、第１の方向１１９２に沿ったｍ個のサブセルと、第２の方向１１９３に沿ったｎ個のサブセルとを有するサブセル１１３０の配列を有し、積ｍ・ｎは、以下の関係を満たす。
【００４８】
【数１】
0006006207.tif 000002
【００４９】
ここで、整数パラメータｍ及びｎは、積ｍ・ｎが実質的に式（７）を満たすように選択される。
【００５０】
各格子セルは、単一前縁を有していた。一部の例では、２つ以上の隆起部分の重なり部分が、格子セル内の前縁を覆い、その結果、格子セルの隆起部分の一部分が、所定長より長くなった。
【００５１】
格子セル１つ当たり単一前縁が必要なので、隆起部分の一部分を含むことなく光配向フィルムの構造化主面に重ねることができる最大円のサイズが小さくなる。そのような円の直径Ｇの式は、図１２に概略的に示された格子セルを参照して決定することができる。詳細には、図１２は、４個の近接した格子セル１２１０、１２１２、１２１４及び１２１６の概略図であり、各格子セルは、３行４列を形成する１２個のサブセル１２３０の例示的な配列を含む。各格子セルは、単一前縁を有する。詳細には、格子セル１２１０は、隆起部分１２２０の一部分の前縁を有し、格子セル１２１２は、隆起部分１２２２の前縁を有し、格子セル１２１４は、隆起部分１２２４の前縁を有し、格子セル１２１６は、隆起部分１２２６の一部分の前縁を有し、この場合、隆起部分は、２つのサブセルの長さであると仮定され、したがって、隆起部分の一部分を含むことなく最大円１２４０を格子に重ねることができるように互いから最も遠くなるように配列される。最大円１２４０の直径Ｇは、次の式によって与えられることが分かる。
【００５２】
【数２】
0006006207.tif 000003
【００５３】
ここで、Ｌは、隆起部分の所定長であり、次の式によりＤ及びＦと関連付けられる。
【００５４】
【数３】
0006006207.tif 000004
【００５５】
ここで、Ｆは、隆起部分が及ぶ面積の一部であり、次の式によって与えられる。
【００５６】
【数４】
0006006207.tif 000005
【００５７】
ここで、ｔは、第１の方向１２５０に沿ったサブセル数で表した隆起部分の所定長である。αは、一般に、第１の方向に垂直な第２の方向１１９３に沿った格子セルの最大寸法に対する、第１の方向１１９２に沿った格子セルの最大寸法の比率である。例えば、長方形格子セルの場合に、αは、長方形の幅に対する長方形の長さの比率である。別の例として、正方形格子セルの場合、αは、１である。
【００５８】
図１を再び参照すると、光配向フィルム１００は、第１の方向１４２に沿って延在する複数の微細構造１５０と、複数の微細構造上に配置された複数の隆起部分１６０とを含む第１の構造化主面１１０を有する。光配向フィルム全体にわたる隆起部分１６０の数密度（即ち、単位面積当たりの隆起部分の数）は、Ｄである。各隆起部分は、第１の方向に沿って前縁１６２、後縁１６４及び主部分１６６を有する。光配向フィルム１００は、格子３２０などの連続した二次元格子を形成する、格子セル３１０などの複数の同じサイズと形状の格子セルに分割することができる。各格子セル３１０の面積Ａは、約１／Ｄであり、即ち、Ａと１／Ｄとの差は約２０％未満、又は約１５％未満、又は約１０％未満、又は約５％未満である。格子セル３１０の少なくとも７０％、又は少なくとも７５％、又は少なくとも８０％、又は少なくとも８５％、又は少なくとも９０％、又は少なくとも９２％、又は少なくとも９４％、又は少なくとも９５％、又は少なくとも９６％、又は少なくとも９８％、又は少なくとも９９％が、隆起部分の単一前縁を有する。
【００５９】
（実施例２）：
図１の光配向フィルム１００と類似の光配向フィルムは、実施例１で設計された格子に基づいて設計された。光配向フィルムは、２４マイクロメートルのピッチＰと、９０度の頂角を有するプリズム状横断面形状を有していた。円筒形工具は、約１２７７ｍｍ（直径１６インチ）の円周Ｃを有していた。エンコーダは、円筒形工具の１回転当たり１８０００エンコーダステップを有していた。隆起部分の密度は、２６７０ｃｍ−２になるように選択され、その結果、隆起部分１つ当たりの面積Ａは、約０．０３７４ｍｍ２になった。式（７）を丸めると、積ｍ・ｎは２２になる。表Ｉは、ｔ、Ｆ、Ｄ及びＧの計算値を、ｍとｎの例示的な値の関数として列挙する。
【００６０】
【表１】
0006006207.tif 000006
【００６１】
ｍには値３、ｎには値８が選択され、その結果、格子セル１１００は、第２の方向１１９３に沿って８個のサブセル（ｎ＝８）と、第１の方向１１９２に沿って３個のサブセル（ｍ＝３）を有する。格子セルの寸法は、第１の方向１１９２に約０．２１３ｍｍであり、第２の方向１１９３に約０．１９２ｍｍであった。ｒｍｉｎは、２４マイクロメートルであり、ｓｍｉｎは、約７０．９マイクロメートルであった。各隆起部分の所定長は、第１の方向１１９２に沿って４個のサブセルの長さ、即ち約２８３．７マイクロメートルであった。最大円の直径Ｇは、０．３４３ｍｍであった。
【００６２】
各格子セルは、隆起部分の単一前縁を有していた。各格子セルについて、前縁の位置は、格子セルのサブセルと一致し、サブセルは無作為に選択された。新しく指定された隆起部分と、前に指定された隆起部分の間に重なりがある場合、又は新しく指定された隆起部分と前に指定された部分との間隔が、所定数のサブセルより小さい場合は、重なりを回避するか又は最小間隔要件の侵害を回避するために、新しく指定された隆起部分の位置を無作為に変更した。しかしながら、隆起部分が、引き続き重なっていたか、所定の距離より小さく離間された場合は、有限数の繰返しの後で、新しく指定された隆起部分の位置が固定され、その結果、隆起部分が、所定長より長くなった。
【００６３】
図１３は、実施例１と実施例２に述べたような格子セル内の隆起部分の配置のコンピュータシミュレーションの平面図である。各白線は、プリズムのピーク上に配置された隆起部分である。撮像領域は、約１２ｍｍ×１２ｍｍである。図１４は、プリズムのピークに沿って、かつ格子の各格子セル内に隆起部分の単一前縁を含む要件なしに、不規則に配置された隆起部分の平面図である。図１４の撮像領域は、約１２ｍｍ×１２ｍｍである。図１３と図１４を比較すると、本発明による図１３に配置された隆起部分の方が、実質的に均一な外観を有することは明らかである。更に、図１３の隆起部分によって、隆起部分の配置が図１４ほどランダムでない場合でも、付加的な目に見える不快なモアレ干渉がなくなるか極めて少なくなった。
【００６４】
（実施例３）：
光配向フィルム１００と類似し、かつ実施例２の設計に基づく光配向フィルムを作製した。微小複製工具は、例えば米国特許公開第２００９／００４１５５３号に概説され記述された工程を使用して作製され、その開示は、参照により全体が本明細書に組み込まれる。次に、微小複製工具は、例えば米国特許第５，１７５，０３０号に概説され記述された工程を使用して光配向フィルムを作製するために使用され、この開示は、参照により全体が本明細書に組み込まれる。光配向フィルムは、基板１３０と類似の基板上に配置された構造化層１４０と類似の構造化層を有していた。基板は、ＰＥＴで作製され、約５０マイクロメートルの厚さと、約１．６５の屈折率を有していた。各プリズム３９３０の頂角は、約９０度であった。隆起部分の領域内と非隆起部分の領域内の微細構造の横方向断面は、同じ形状を有していた。プリズムは、約２４マイクロメートルのピッチＰを有していた。線形プリズムの屈折率は、約１．６５の屈折率を有していた。線形プリズムは、重合有機成分と、表面改質された無機ジルコニアナノ粒子とを含んでいた。隆起部分の一部分を含むことなく光配向フィルムの構造化主面に重なることができる最大円の直径Ｇは、約０．３４ｍｍであった。光配向フィルムの単一シートの光学利得は、約１．７８と測定され、この光学利得は、適所にフィルムのない光学システムの輝度に対する、光学システムの適所にフィルムを有する表示システムなどの光学システムの輝度の比率を指す。本明細書に開示される光配向フィルムでは、隆起部分の少なくとも一部分を含むことなく光配向フィルムの構造化主面に重なることができる最大円の直径は、約０．５ｍｍ以下、又は約０．４５ｍｍ以下、又は約０．４ｍｍ以下、又は約０．３５ｍｍ以下である。
【００６５】
図１５は、光配向フィルムの平面光学顕微鏡写真である。光学顕微鏡写真では、見やすくするために、隆起部分１５３０は、黒っぽい灰色領域として見えるように強調された。各隆起部分の下にある小円１５４０は、隆起部分の前縁を示す。複数の格子セル１５２０を有する連続的で均一な二次元格子１５１０が、光配向フィルムに重ねられた。各格子セルは、隆起部分の少なくとも一部分と、隆起部分の前縁を１つだけ有していた。光配向フィルムは、均一な外観を有し、液晶ディスプレイに配置されたとき、表示画像が明るく均一になった。
【００６６】
本明細書に開示される幾つかの例では、各格子セルは、隆起部分の単一前縁又は隆起部分の一部分のどちらかを有し、その場合、隆起部分は、隆起部分の平均長より大きい長さを有する。一般に、格子セル、又は各格子セルの少なくとも７０％、又は少なくとも７５％、又は少なくとも８０％、又は少なくとも８５％、又は少なくとも９０％、又は少なくとも９２％、又は少なくとも９４％、又は少なくとも９５％、又は少なくとも９６％、又は少なくとも９８％、又は少なくとも９９％はそれぞれ、（ａ）隆起部分の単一前縁、又は（ｂ）隆起部分の一部分のどちらかを有し、隆起部分は、隆起部分の平均長より大きい長さを有する。
【００６７】
図１６は、得られた光配向フィルムが均一の外観を有するように光配向フィルム上に複数の突出部１６６０を分散させる方法について述べる。光配向フィルムは、隆起部分１６０のない光配向フィルム１００と類似してもよく、また突出部は、隆起部分１６０と類似してもよい。最初に、光配向フィルム１６１０が提供され、その平面図が、図１６Ａに概略的に示される。光配向フィルムは、第１の方向１６９０に沿って延在する複数の微細構造１６２０を有する。各微細構造１６２０は、第１の方向１６９０に沿って延在するピーク１６３０を有する。
【００６８】
次に、連続格子１６４０が、図１６Ｂに概略的に示されたような光配向フィルムに重ねられる。格子は、複数の同じサイズと形状の格子セル１６４５を有する。各格子セルは、同数の微細構造ピーク１６３０を有する。例えば、例示的な格子１６４０では、各格子セル１６４５は、２つの微細構造ピークを有する。次に、各格子セル１６４５は、図１６Ｃに概略的に示されたような同数のサブセル１６５０に分割される。各サブセル１６５０は、単一の微細構造ピーク１６３０を有する。次に、各格子セル内で単一のサブセルが選択される。選択されたサブセルの幾つかは、図１６Ｄにサブセル１６５０Ａとして強調されている。見やすくするために、選択されたサブセルが全て強調されているとは限らない。一部の例では、各選択されたサブセルは、格子セル内のサブセルから無作為に選択される。次に、突出部１６６０の前縁１６６２が、選択された各サブセル内に配置され、その結果、突出部１６６０の前縁１６６２が、突出部の同じ側になり、突出部の後縁１６６４が、突出部の反対側になる。
【００６９】
本明細書で用いるとき、「垂直」、「水平」、「上」、「下」、「上部」、「底部」、「左」、「右」、「上方」及び「下方」、「時計回り」及び「逆時計回り」、並びに他の同様の用語は、図で示されるような相対的位置を指す。広くは、物理的実施形態は異なる配向を有することができ、その場合、用語は、装置の実際の配向に修正された相対位置を指すことを意図している。例えば、図１の画像が、図の向きと比較して逆である場合でも、表面１４４は依然として、下面であると見なされる。
【００７０】
項目１．第１の方向に沿って延在する複数の微細構造を含む構造化主面を有する光配向フィルムであって、各微細構造が、複数の隆起部分と複数の非隆起部分を有し、複数の微細構造の隆起部分が、平均長を有し、各隆起部分が、第１の方向に沿った前縁と後縁とを有し、光配向フィルムを、連続した二次元格子を形成する複数の同じサイズと形状の格子セルに分割することができ、格子セルの少なくとも９０％がそれぞれ、隆起部分の単一前縁又は隆起部分の一部分のどちらかを有し、その場合、隆起部分が、隆起部分の平均長より大きい長さを有する、光配向フィルム。
【００７１】
項目２．格子セルの少なくとも９２％がそれぞれ、隆起部分の単一前縁又は隆起部分の一部分のどちらかを有し、その場合、隆起部分は、隆起部分の平均長より大きい長さを有する、項目１の光配向フィルム。
【００７２】
項目３．格子セルの少なくとも９４％がそれぞれ、隆起部分の単一前縁又は隆起部分の一部分のどちらかを有し、その場合、隆起部分が、隆起部分の平均長より大きい長さを有する、項目１の光配向フィルム。
【００７３】
項目４．格子セルの少なくとも９６％がそれぞれ、隆起部分の単一前縁又は隆起部分の一部分のどちらかを有し、その場合、隆起部分が、隆起部分の平均長より大きい長さを有する、項目１の光配向フィルム。
【００７４】
項目５．格子セルの少なくとも９８％がそれぞれ、隆起部分の単一前縁又は隆起部分の一部分のどちらかを有し、その場合、隆起部分が、隆起部分の平均長より大きい長さを有する、項目１の光配向フィルム。
【００７５】
項目６．各格子セルが、隆起部分の単一前縁又は隆起部分の一部分のどちらかを有し、その場合、隆起部分が、隆起部分の平均長より大きい長さを有する、項目１の光配向フィルム。
【００７６】
項目７．微細構造の少なくとも幾つかが、プリズム状断面形状を有する、項目１の光配向フィルム。
【００７７】
項目８．微細構造の少なくとも幾つかが、曲線断面形状を有する、項目１の光配向フィルム。
【００７８】
項目９．微細構造の少なくとも幾つかが、直線断面形状を有する、項目１の光配向フィルム。
【００７９】
項目１０．各微細構造の非隆起部分が、第１の方向に沿って同じ一定のピーク高さを有する、項目１の光配向フィルム。
【００８０】
項目１１．複数の微細構造における微細構造の非隆起部分が、第１の方向に沿って同じ一定のピーク高さを有する、項目１の光配向フィルム。
【００８１】
項目１２．複数の微細構造内の微細構造の隆起部分が、同じ最大ピーク高さを有する、項目１の光配向フィルム。
【００８２】
項目１３．第１の隆起部分が、第１の最大ピーク高さを有し、第２の隆起部分が、第１の最大ピーク高さとは異なる第２の最大ピーク高さを有する、項目１の光配向フィルム。
【００８３】
項目１４．格子セルが、長方形である、項目１の光配向フィルム。
【００８４】
項目１５．格子セルが、正方形である、項目１の光配向フィルム。
【００８５】
項目１６．各格子セルが、微細構造ピークを１つだけ有する、項目１の光配向フィルム。
【００８６】
項目１７．各格子セルが、少なくとも２つの隣接した微細構造のピークを有する、項目１の光配向フィルム。
【００８７】
項目１８．各格子セルが、少なくとも３つの隣接した微細構造のピークを有する、項目１の光配向フィルム。
【００８８】
項目１９．隆起部分の領域内と非隆起部分の領域内の微細構造の横方向断面が、同じ形状を有する、項目１の光配向フィルム。
【００８９】
項目２０．格子セルの少なくとも５０％がそれぞれ、隆起部分の単一前縁を有する、項目１の光配向フィルム。
【００９０】
項目２１．格子セルの少なくとも７０％がそれぞれ、隆起部分の単一前縁を有する、項目１の光配向フィルム。
【００９１】
項目２２．格子セルの少なくとも９０％がそれぞれ、隆起部分の単一前縁を有する、項目１の光配向フィルム。
【００９２】
項目２３．格子セルの約２０％未満がそれぞれ、隆起部分の前縁を有しておらずかつ隆起部分の一部分を有し、隆起部分が、隆起部分の平均長より大きい長さを有する、項目１の光配向フィルム。
【００９３】
項目２４．格子セルの約１０％未満がそれぞれ、隆起部分の前縁を有しておらずかつ隆起部分の一部分を有し、隆起部分が、隆起部分の平均長より大きい長さを有する、項目１の光配向フィルム。
【００９４】
項目２５．格子セルの約５％未満がそれぞれ、隆起部分の前縁を有しておらずかつ隆起部分の一部分を有し、隆起部分が、隆起部分の平均長より大きい長さを有する、項目１の光配向フィルム。
【００９５】
項目２６．隆起部分の少なくとも５０％が、実質的に同じ長さを有する、項目１の光配向フィルム。
【００９６】
項目２７．隆起部分の少なくとも７０％が、実質的に同じ長さを有する、項目１の光配向フィルム。
【００９７】
項目２８．隆起部分の少なくとも９０％が、実質的に同じ長さを有する、項目１の光配向フィルム。
【００９８】
項目２９．残りの隆起部分が、より長い長さを有する、項目２６〜２８のいずれかの光配向フィルム。
【００９９】
項目３０．各微細構造の隆起部分が、第１の方向に沿った微細構造の少なくとも約１．５％に及ぶ、項目１の光配向フィルム。
【０１００】
項目３１．各微細構造の隆起部分が、第１の方向に沿った微細構造の少なくとも約３％に及ぶ、項目１の光配向フィルム。
【０１０１】
項目３２．各微細構造の隆起部分が、第１の方向に沿った微細構造の少なくとも約５％に及ぶ、項目１の光配向フィルム。
【０１０２】
項目３３．各微細構造の隆起部分が、第１の方向に沿った微細構造の少なくとも約１０％に及ぶ、項目１の光配向フィルム。
【０１０３】
項目３４．第１の方向に沿って延在する複数の微細構造と、複数の微細構造上に配置された複数の隆起部分とを含む構造化主面を有する光配向フィルムであって、光配向フィルム全体にわたる隆起部分の数密度がＤであり、各隆起部分が、第１の方向に沿った前縁と後縁とを有し、光配向フィルムを、連続した二次元格子を形成する複数の同じサイズと形状の格子セルに分割することができ、各格子セルの面積が、約１／Ｄであり、格子セルの少なくとも９０％がそれぞれ、隆起部分の単一前縁を有する、光配向フィルム。
【０１０４】
項目３５．格子セルの少なくとも９２％がそれぞれ、隆起部分の単一前縁を有する、項目３４の光配向フィルム。
【０１０５】
項目３６．格子セルの少なくとも９４％がそれぞれ、隆起部分の単一前縁を有する、項目３４の光配向フィルム。
【０１０６】
項目３７．格子セルの少なくとも９６％がそれぞれ、隆起部分の単一前縁を有する、項目３４の光配向フィルム。
【０１０７】
項目３８．第１の方向に沿って延在する複数の微細構造を含む構造化主面を有する光配向フィルムであって、各微細構造が、複数の隆起部分と複数の非隆起部分を有し、隆起部分の領域内と非隆起部分の領域内の微細構造の横方向断面が同じ形状を有し、隆起部分の少なくとも一部分を含むことなく光配向フィルムの構造化主面に重なることができる最大円の直径が、約０．５ｍｍ以下である、光配向フィルム。
【０１０８】
項目３９．隆起部分の少なくとも一部分を含むことなく光配向フィルムの構造化主面に重なることができる最大円の直径が、約０．４５ｍｍ以下である、項目３８の光配向フィルム。
【０１０９】
項目４０．隆起部分の少なくとも一部分を含むことなく光配向フィルムの構造化主面に重なることができる最大円の直径が、約０．４ｍｍ以下である、項目３８の光配向フィルム。
【０１１０】
項目４１．隆起部分の少なくとも一部分を含むことなく光配向フィルムの構造化主面に重なることができる最大円の直径が、約０．３５ｍｍ以下である、項目３８の光配向フィルム。
【０１１１】
項目４２．少なくとも非隆起部分のうちの幾つかが、一定の高さを有する、項目３８の光配向フィルム。
【０１１２】
項目４３．第１の方向に沿って延在する複数の微細構造を含む構造化主面を有する光配向フィルムであって各微細構造が、複数の隆起部分と複数の非隆起部分を有し、複数の微細構造の隆起部分が、平均長を有し、各隆起部分が、第１の方向に沿った前縁と後縁とを有し、光配向フィルムを、連続した二次元格子を形成する複数の同じサイズと形状の格子セルに分割することができ、各格子セルが、少なくとも２つの近接した微細構造のピークを有し、格子セルの少なくとも７０％がそれぞれ、隆起部分の単一前縁又は隆起部分の一部分のどちらかを有し、その場合、隆起部分が、隆起部分の平均長より大きい長さを有する、光配向フィルム。
【０１１３】
項目４４．光配向フィルム上に複数の突出部を分散させる方法であって、
（ａ）第１の方向に沿って延在する複数の微細構造を有する光配向フィルムを提供する工程であって、各微細構造が、第１の方向に沿って延在するピークを有する、工程と、
（ｂ）光配向フィルム上に、複数の同じサイズと形状の格子セルを含む連続的な格子を、各格子セルが同数の微細構造ピークを有するように重ねる工程と、
（ｃ）各格子セルを同数のサブセルに分割して、各サブセルが単一の微細構造ピークを有するようにする工程と、
（ｄ）各格子セル内の単一のサブセルを選択する工程と、
（ｅ）無作為に選択された各サブセル内に突出部の前縁を配置する工程と、を含む、方法。
【０１１４】
項目４５．各突出部が、突出部の前縁の反対側に後縁を有し、工程（ｅ）を実行することにより、突出部の前縁が突出部の同じ側になり、突出部の後縁が突出部の反対側になる、項目４４の方法。
【０１１５】
項目４６．工程（ｄ）が、各格子セル内の単一のサブセルを無作為に選択する工程を含む、項目４４の方法。
【０１１６】
項目４７．工程（ａ）から（ｅ）が逐次的に実行される、項目４４の方法。
【０１１７】
上記に引用した全ての特許、特許出願及び他の刊行物を、それらがあたかも完全に再現されたものとして本明細書に援用する。本発明の様々な態様の説明を容易にするために本発明の特定の実施例を上記に詳細に説明したが、本発明は、それら実施例の詳細に限定されるものではないことを理解すべきである。むしろ添付の特許請求の範囲により規定されるように本発明の趣旨及び範囲内にある全ての変形例、実施形態及び代替例を全て網羅しようとするものである。
本発明はまた、以下の項目１〜１０の内容を包含する。
（１）
第１の方向に沿って延在する複数の微細構造を含む構造化主面を有する光配向フィルムであって、各微細構造が、複数の隆起部分と複数の非隆起部分を有し、前記複数の微細構造の前記隆起部分が、平均長を有し、各隆起部分が、前記第１の方向に沿った前縁と後縁とを有し、
前記光配向フィルムを、連続した二次元格子を形成する複数の同じサイズと形状の格子セルに分割することができ、前記格子セルの少なくとも９０％がそれぞれ、隆起部分の単一前縁または隆起部分の一部分のどちらかを有し、その場合、前記隆起部分が、前記隆起部分の前記平均長より大きい長さを有する、光配向フィルム。
（２）
前記複数の微細構造内の前記微細構造の前記非隆起部分が、前記第１の方向に沿って同じ一定のピーク高さを有する、項目１に記載の光配向フィルム。
（３）
前記複数の微細構造内の前記微細構造の前記隆起部分が、同じ最大ピーク高さを有する、項目１に記載の光配向フィルム。
（４）
前記格子セルが、長方形である、項目１に記載の光配向フィルム。
（５）
各格子セルが、微細構造ピークを１つだけ有する、項目１に記載の光配向フィルム。
（６）
前記格子セルの少なくとも９０％がそれぞれ、隆起部分の単一前縁を有する、項目１に記載の光配向フィルム。
（７）
第１の方向に沿って延在する複数の微細構造と、前記複数の微細構造上に配置された複数の隆起部分とを含む構造化主面を有する光配向フィルムであって、前記光配向フィルム全体にわたる前記隆起部分の数密度がＤであり、各隆起部分が、前記第１の方向に沿った前縁と後縁とを有し、
前記光配向フィルムを、連続した二次元格子を形成する複数の同じサイズと形状の格子セルに分割することができ、各格子セルの面積が、約１／Ｄであり、前記格子セルの少なくとも９０％がそれぞれ、隆起部分の単一前縁を有する、光配向フィルム。
（８）
第１の方向に沿って延在する複数の微細構造を含む構造化主面を有する光配向フィルムであって、各微細構造が、複数の隆起部分と複数の非隆起部分を有し、隆起部分の領域内と非隆起部分の領域内の微細構造の横方向断面が同じ形状を有し、
隆起部分の少なくとも一部分を含むことなく前記光配向フィルムの前記構造化主面に重なることができる最大円の直径が、約０．５ｍｍ以下である、光配向フィルム。
（９）
第１の方向に沿って延在する複数の微細構造を含む構造化主面を有する光配向フィルムであって、各微細構造が、複数の隆起部分と複数の非隆起部分を有し、前記複数の微細構造の前記隆起部分が、平均長を有し、各隆起部分が、前記第１の方向に沿った前縁と後縁とを有し、
前記光配向フィルムを、連続した二次元格子を形成する複数の同じサイズと形状の格子セルに分割することができ、各格子セルが、少なくとも２つの近接した微細構造のピークを有し、前記格子セルの少なくとも７０％がそれぞれ、隆起部分の単一前縁又は隆起部分の一部分のどちらかを有し、その場合、前記隆起部分が、前記隆起部分の前記平均長より大きい長さを有する、光配向フィルム。
（１０）
光配向フィルム上に複数の突出部を分散させる方法であって、
（ａ）第１の方向に沿って延在する複数の微細構造を有する光配向フィルムを提供する工程であって、各微細構造が、前記第１の方向に沿って延在するピークを有する、工程と、
（ｂ）前記光配向フィルム上に、複数の同じサイズと形状の格子セルを含む連続的な格子を、各格子セルが同数の微細構造ピークを有するように重ねる工程と、
（ｃ）各格子セルを同数のサブセルに分割して、各サブセルが単一の微細構造ピークを有するようにする工程と、
（ｄ）各格子セル内の単一のサブセルを選択する工程と、
（ｅ）無作為に選択された各サブセル内に突出部の前縁を配置する工程と、を含む、方法。
【図１】
0006006207.tif 000007
【図２】
0006006207.tif 000008
【図３】
0006006207.tif 000009
【図４】
0006006207.tif 000010
【図５】
0006006207.tif 000011
【図６】
0006006207.tif 000012
【図７】
0006006207.tif 000013
【図８】
0006006207.tif 000014
【図９】
0006006207.tif 000015
【図１０】
0006006207.tif 000016
【図１１】
0006006207.tif 000017
【図１２】
0006006207.tif 000018
【図１３】
0006006207.tif 000019
【図１４】
0006006207.tif 000020
【図１５】
0006006207.tif 000021
【図１６Ａ】
0006006207.tif 000022
【図１６Ｂ】
0006006207.tif 000023
【図１６Ｃ】
0006006207.tif 000024
【図１６Ｄ】
0006006207.tif 000025